(57)【要約】  【課題】優れた角栓除去能力を発揮し、かつ、外観不良が生じず、基材強度の低下が生じない化粧用シートを提供すること。【解決手段】化粧用シートは、基材の一方の面に、水溶性高分子および無機充填剤を含有する粘着層と、水溶性高分子およびポリオキシエチレンソルビタン脂肪酸エステルを含有する皮膚貼付層とをこの順に有する。この化粧用シートは、例えば、セパレータの一方の面に、水溶性高分子およびポリオキシエチレンソルビタン脂肪酸エステルを必須成分として含有する皮膚貼付層を形成する工程と、仮支持体の一方の面に、水溶性高分子および無機充填剤を必須成分として含有する粘着層を形成する工程と、形成された粘着層の表面に基材を貼付する工程と、仮支持体を除去してから、粘着層と皮膚貼付層とを重ねて積層する工程とを含む製造方法によって得ることができる。【選択図】図１
2008201733.tif 000002
【特許請求の範囲】
【請求項１】
基材の一方の面に、水溶性高分子および無機充填剤を含有する粘着層と、水溶性高分子およびポリオキシエチレンソルビタン脂肪酸エステルを含有する皮膚貼付層とをこの順に有することを特徴とする化粧用シート。
【請求項２】
前記ポリオキシエチレンソルビタン脂肪酸エステルが前記皮膚貼付層の表面にブリードアウトしていることを特徴とする請求項１記載の化粧用シート。
【請求項３】
前記ポリオキシエチレンソルビタン脂肪酸エステルが、水溶性高分子１００重量部に対して、１重量部以上、５０重量部以下の範囲で含有されることを特徴とする請求項１または２のいずれか１項記載の化粧用シート。
【請求項４】
前記ポリオキシエチレンソルビタン脂肪酸エステルを形成する脂肪酸が、ラウリン酸、パルミチン酸、ステアリン酸、及び、オレイン酸からなる群から選ばれる１つであることを特徴とする請求項１から３のいずれか１項記載の化粧用シート。
【請求項５】
前記ポリオキシエチレンソルビタン脂肪酸エステルのＨＬＢが１２以上であることを特徴とする請求項１から４のいずれか１項記載の化粧用シート。
【請求項６】
前記皮膚貼付層が更に無機充填剤を含有することを特徴とする請求項１から５のいずれか１項記載の化粧用シート。
【請求項７】
前記無機充填剤が、シリカ、酸化チタン、チタンブラック、薬用炭、黒酸化鉄、アルミナ、水酸化アルミニウム、水酸化マグネシウム、及び、炭酸カルシウムからなる群から選ばれる少なくとも１種であることを特徴とする請求項１から６のいずれか１項記載の化粧用シート。
【請求項８】
前記水溶性高分子が、ポリビニルピロリドン及びビニルピロリドン−酢酸ビニル共重合体からなる群から選ばれる少なくとも１種であることを特徴とする請求項１から７のいずれか１項記載の化粧用シート。
【請求項９】
前記皮膚貼付層の上にセパレータを有することを特徴とする請求項１から８のいずれか１項記載の化粧用シート。
【請求項１０】
前記セパレータは、剥離処理が施されていないシートであることを特徴とする請求項９記載の化粧用シート。
【請求項１１】
前記セパレータが、プラスチックフィルム及び紙からなる群から選ばれる少なくとも１つであることを特徴とする請求項９または１０のいずれか１項記載の化粧用シート。
【請求項１２】
前記プラスチックフィルムが、ポリエチレン、ポリプロピレン、及び、ポリエステルからなる群から選ばれる少なくとも１つを用いてなることを特徴とする請求項１１記載の化粧用シート。
【請求項１３】
前記皮膚貼付層は、塗布量が３ｇ／ｍ２以上、１３０ｇ／ｍ２以下であることを特徴とする請求項１から１２のいずれか１項記載の化粧用シート。
【請求項１４】
前記皮膚貼付層が、更に、保湿成分を含有することを特徴とする請求項１から１３のいずれか１項記載の化粧用シート。
【請求項１５】
セパレータの一方の面に、水溶性高分子およびポリオキシエチレンソルビタン脂肪酸エステルを必須成分として含有する皮膚貼付層を形成する工程と、
仮支持体の一方の面に、水溶性高分子および無機充填剤を必須成分として含有する粘着層を形成する工程と、
形成された粘着層の表面に基材を貼付する工程と、
前記仮支持体を除去してから、前記粘着層と前記皮膚貼付層とを重ねて積層する工程とを含むことを特徴とする化粧用シートの製造方法。
【請求項１６】
セパレータの一方の面に、水溶性高分子およびポリオキシエチレンソルビタン脂肪酸エステルを必須成分として含有する皮膚貼付層を形成する工程と、
形成された皮膚貼付層の表面に、水溶性高分子および無機充填剤を必須成分として含有する粘着層を形成する工程と、
形成された粘着層の表面に基材を貼付する工程と、
を含むことを特徴とする化粧用シートの製造方法。
【請求項１７】
前記皮膚貼付層は実質的に水を含有しておらず、かつ、前記粘着層は水を含有していることを特徴とする請求項１５または１６のいずれか１項記載の化粧用シートの製造方法。
【請求項１８】
前記無機充填剤が、シリカ、酸化チタン、チタンブラック、薬用炭、黒酸化鉄、アルミナ、水酸化アルミニウム、水酸化マグネシウム、及び、炭酸カルシウムからなる群から選ばれる少なくとも１種であることを特徴とする請求項１５から１７のいずれか１項記載の化粧用シートの製造方法。
【請求項１９】
前記皮膚貼付層の塗布液の粘度は、４０Ｐａ・ｓ以上、２５０Ｐａ・ｓ以下であることを特徴とする請求項１５から１８のいずれか１項に記載の化粧用シートの製造方法。
【発明の詳細な説明】
【技術分野】
【０００１】
本発明は化粧用シートおよびその製造方法に関し、特に、角栓除去等に使用される化粧用シートおよびその製造方法に関する。
【背景技術】
【０００２】
近年、皮膚の角栓除去に適した化粧用シートとして、不織布等からなる基材層の片面に、水溶性高分子を用いて皮膚貼付層を形成したものが知られている。この化粧用シートは、通常、まず、鼻部などの貼付される部位を予め水で濡らした後に貼付される。貼付された化粧用シートは、この状態で約１０分間放置され、水分が蒸発した後、ゆっくりと剥離除去される。このような一連の操作を経て、水で溶解若しくは湿潤した皮膚貼付層が、毛穴内に存在する角栓と接触した後、乾燥することによって、角栓と一体化するので、皮膚貼付層を剥がすことによって角栓も除去できるのである。
【０００３】
特開平１１−１９９４３５号公報には、パックの角栓除去能力を低下させることなく、皮膚から剥離する際の痛みを緩和することができるパック化粧料が開示されている。このパック化粧料は、鎮痛剤、止痒剤、ポリオキシアルキレン鎖を有する非イオン界面活性剤、アルキレングリコール若しくはポリアルキレングリコールのサリチル酸エステル及び高級脂肪酸とアミノアルコールの縮合物よりなる群から選ばれた１種又は２種以上の成分を含有しているが、未だ十分な角栓除去能力を有するものではなく、ユーザーの高いニーズに応えることができるものではなかった。
【０００４】
【特許文献１】特開平１１−１９９４３５号公報
【発明の開示】
【発明が解決しようとする課題】
【０００５】
本発明者らは、化粧用シートの角栓除去能力を向上させる技術の開発を行っており、その研究過程で、ポリオキシエチレンソルビタン脂肪酸エステルを皮膚貼付層に含有させることにより、皮膚に痛みを与えることなく角栓を除去することができ、しかも、優れた角栓除去能力を発揮することを見出した。
【０００６】
しかしながら、ポリオキシエチレンソルビタン脂肪酸エステルは起泡性が高いので、ポリエチレンソルビタン脂肪酸エステルを含有する層には多数の泡が混入しやすく外観不良が発生した。また、多数の泡が混入した皮膚貼付層では、皮膚との接触が不十分になるので、結果的に角栓との接触が不十分となって、角栓除去能力が低下する。更には、皮膚貼付層には泡が混入しているので、剥離後に角栓の取れ性を確認するため皮膚貼付層表面を観察した際に、除去された角栓が視覚的に認識されにくい。なお、この発生した無数の泡は消泡剤によっては消失させることができず、また、強制脱泡装置によれば皮膚貼付層用塗布液の段階では脱泡されるものの皮膚貼付層形成時には再度泡が発生してしまった。
【０００７】
ポリオキシエチレンソルビタン脂肪酸エステルは、基材の強度を低下させるので、打ち抜き加工の際に、耳端カス上げ部分が切れてしまうという加工不良が生じた。また、基材の強度低下により、化粧シートの皮膚貼付層をセパレータから剥離する際に、化粧用シートの形状が変形して操作性（取り扱い性）に問題が生じやすかった。
【０００８】
本発明は上記問題点に鑑みてなされたものであり、その目的とするところは、優れた角栓除去能力を発揮し、かつ、外観不良が生じず、基材強度の低下が生じない化粧用シートを提供することにある。
【課題を解決するための手段】
【０００９】
本発明の化粧用シートは、基材の一方の面に、水溶性高分子および無機充填剤を含有する粘着層と、水溶性高分子およびポリオキシエチレンソルビタン脂肪酸エステルを含有する皮膚貼付層とをこの順に有することを特徴とする化粧用シート。
【００１０】
本発明においては、前記ポリオキシエチレンソルビタン脂肪酸エステルが前記皮膚貼付層の表面にブリードアウトしていることができる。
【００１１】
また、前記ポリオキシエチレンソルビタン脂肪酸エステルは、水溶性高分子１００重量部に対して、１重量部以上、５０重量部以下の範囲で含有されることが好ましい。
【００１２】
また、前記ポリオキシエチレンソルビタン脂肪酸エステルを形成する脂肪酸は、ラウリン酸、パルミチン酸、ステアリン酸、及び、オレイン酸からなる群から選ばれる１つであることが好ましい。
【００１３】
また、前記ポリオキシエチレンソルビタン脂肪酸エステルのＨＬＢは１２以上であることが好ましい。
【００１４】
また、皮膚貼付層は更に無機充填剤を含有していることができる。
【００１５】
本発明において、前記無機充填剤は、シリカ、酸化チタン、チタンブラック、薬用炭、黒酸化鉄、アルミナ、水酸化アルミニウム、水酸化マグネシウム、及び、炭酸カルシウムからなる群から選ばれる少なくとも１種であることが好ましい。
【００１６】
本発明において、前記水溶性高分子は、ポリビニルピロリドン及びビニルピロリドン−酢酸ビニル共重合体からなる群から選ばれる少なくとも１種であることが好ましい。
【００１７】
本発明においては、前記皮膚貼付層の表面上にセパレータを有することが好ましい。また、前記セパレータは、剥離処理が施されていないシートであることが好ましい。
【００１８】
また、前記セパレータは、プラスチックフィルム及び紙からなる群から選ばれる少なくとも１つであることが好ましい。
【００１９】
ここで、前記プラスチックフィルムは、ポリエチレン、ポリプロピレン、及び、ポリエステルからなる群から選ばれる少なくとも１つを用いてなることが好ましい。
【００２０】
本発明において、前記皮膚貼付層は、塗布量が３ｇ／ｍ２以上、１３０ｇ／ｍ２以下であることが好ましい。
【００２１】
本発明においては、前記皮膚貼付層は、更に、保湿成分を含有することができる。
【００２２】
本発明の化粧用シートの製造方法は、セパレータの一方の面に、水溶性高分子およびポリオキシエチレンソルビタン脂肪酸エステルを必須成分として含有する皮膚貼付層を形成する工程と、仮支持体の一方の面に、水溶性高分子および無機充填剤を必須成分として含有する粘着層を形成する工程と、形成された前記粘着層の表面に基材を貼付する工程と、前記仮支持体を除去してから、前記粘着層と前記皮膚貼付層とを重ねて積層する工程とを含むことを特徴とする。
【００２３】
本発明の化粧用シートの製造方法の別の態様は、セパレータの一方の面に、水溶性高分子およびポリオキシエチレンソルビタン脂肪酸エステルを必須成分として含有する皮膚貼付層を形成する工程と、形成された皮膚貼付層の表面に、水溶性高分子および無機充填剤を必須成分として含有する粘着層を形成する工程と、形成された粘着層の表面に基材を貼付する工程と、を含むことを特徴とする。
【００２４】
本発明においては、前記皮膚貼付層は実質的に水を含有しておらず、かつ、前記粘着層は水を含有していることが好ましい。
【００２５】
また、本発明においては、前記無機充填剤が、シリカ、酸化チタン、チタンブラック、薬用炭、黒酸化鉄、アルミナ、水酸化アルミニウム、水酸化マグネシウム、及び、炭酸カルシウムからなる群から選ばれる少なくとも１種であることが好ましい。
【００２６】
本発明において、前記皮膚貼付層の塗布液の粘度は、４０Ｐａ・ｓ以上、２５０Ｐａ・ｓ以下であることが好ましい。
【発明の効果】
【００２７】
本発明によれば、優れた角栓除去能力を発揮し、かつ、外観不良が生じず、基材強度の低下が生じない化粧用シートを提供することができる。
【発明を実施するための形態】
【００２８】
本発明の化粧用シートは、基材の片面に、粘着層と皮膚貼付層とをこの順に有する。この粘着層は、水溶性高分子および無機充填剤を必須成分として含有している。また、皮膚貼付層は、必須成分としてポリオキシエチレンソルビタン脂肪酸エステルを含有しており、更に水溶性高分子を含有することが好ましい。さらにまた、皮膚貼付層は、無機充填剤も含有していることが好ましい。
【００２９】
ここで、ポリオキシエチレンソルビタン脂肪酸エステルは、水溶性高分子１００重量部に対して、１重量部以上、５０重量部以下の範囲で配合されることが好ましく、５重量部以上、２０重量部以下の範囲で配合されることが更に好ましく、１０質量部程度であることが特に好ましい。ポリオキシエチレンソルビタン脂肪酸エステルの配合量が１重量部以上であれば、角栓除去能力を十分に発揮することができる。
【００３０】
ポリオキシエチレンソルビタン脂肪酸エステルは、ソルビットの高級脂肪酸エステルよりなる非イオン界面活性剤であり、水の中に油を乳化せしめる水中油滴型（Ｏ／Ｗ  型）であることが好ましい。また、界面活性剤分子中の親水基と親油基との相関関係を示す数値としてＨＬＢ（Hydrophile Lipophile Balance）があるが、このＨＬＢが１２以上であることが好ましく、さらに上限は２０以下とすることが好ましく、１４〜１７であることが更に好ましく、特に１５〜１７であることが好ましい。本発明に用いられるポリオキシエチレンソルビタン脂肪酸エステルは、人体の頭皮や毛穴に付着したコレステロール、老廃物等の皮脂成分との相溶性が高い。
【００３１】
本発明に用いられるポリオキシエチレンソルビタン脂肪酸エステルにおける脂肪酸としては、ラウリン酸、パルミチン酸、ステアリン酸、オレイン酸等が好ましいものとして挙げられる。また、ポリオキシエチレンソルビタン脂肪酸エステルは、親水性部分を形成するエチレンオキサイド（ＥＯ）の付加モル数が、例えば、４モル〜２０モルであることが好ましい。本発明においては、異なるポリオキシエチレンソルビタン脂肪酸エステルを併用してもよく、例えば、ＨＬＢが異なる、脂肪酸の種類が異なるなどのポリオキシエチレンソルビタン脂肪酸エステルを混合して使用してもよい。
【００３２】
本発明に用いられる水溶性高分子は、水または親水性媒体の存在により粘着性を発揮するものである。角栓除去に適した水溶性高分子としては、例えば、ポリビニルピロリドン及びビニルピロリドン−酢酸ビニル共重合体からなる群から選ばれる少なくとも１種が好ましいものとして挙げられる。また、水溶性高分子の分子量が大き過ぎると、湿潤粘着性組成物を用いて形成された皮膚貼付層は、水又は親水性媒体の存在によって粘着力が充分とならないことがあり、分子量が小さ過ぎると、皮膚貼付層の機械的強度が低下することがあって、貼付後、乾燥した化粧用シートを貼付部位から剥離除去する際に皮膚貼付層の一部が残渣として残ることがあるので、これらの水溶性高分子は、重量平均分子量が５，０００〜５００万であることが好ましく、特に、２万〜１２０万であることが好ましい。
【００３３】
粘着性を発揮させるために用いた水等を蒸発させるための乾燥時間を短縮させ、かつ、剥離時の痛みを更に和らげることを可能にするという観点からは、低分子量の水溶性高分子、すなわち重量平均分子量が７０万未満、好ましくは５，０００〜３０万の水溶性高分子と、高分子量の水溶性高分子、すなわち重量平均分子量が７０万以上、好ましくは１００万〜５００万の水溶性高分子とを混合して使用することが更に好ましい。高分子量の水溶性高分子と低分子量の水溶性高分子とを混合して用いる場合、その配合割合は、用いる水溶性高分子の分子量や使用目的等に応じて適宜決定されることが好ましいが、例えば、高分子量の水溶性高分子と低分子量の水溶性高分子との割合は、重量比で、おおよそ、５：９５〜９５：５であることが好ましく、さらに好ましくは２０：８０〜７０：３０である。角栓の除去効率、剥がす際の皮膚に与える痛みの軽減等の観点からは、例えば、重量平均分子量が１２０万のポリビニルピロリドンと重量平均分子量が４５万のポリビニルピロリドンを重量比で３０：７０〜６０：４０の範囲内で併用することが好ましく、４０：６０〜５０：５０で併用することが更に好ましい。
【００３４】
無機充填剤としては、例えば、シリカ（特に無水珪酸）、酸化チタン、チタンブラック、薬用炭、カーボンブラック、黒酸化鉄、アルミナ、水酸化アルミニウム、水酸化マグネシウム、炭酸カルシウム等が挙げられる。これらの無機充填剤は、１種類のみを使用してもよいし、あるいは２種類以上を併用してもよい。本発明に使用される充填剤は、通常、粉体状態が好ましく、その形状は特に限定されないが、均一な分散性が得られることを考慮すると球形であることが好ましい。また、その平均粒径は０．０１〜５０μｍであることが好ましく、特に、０．１〜１０μｍであることが好ましい。
【００３５】
粘着層、または、粘着層および皮膚貼付層に無機充填剤を含有させることによって、形成された粘着層および／または皮膚貼付層の湿潤して乾燥させた後の機械的強度を向上させることができる。また、無機充填剤を含有させることによって、貼付後、乾燥するのに要する乾燥所要時間を短縮させることができる。したがって、無機充填剤を含有させれば貼付層の厚みが厚くても、従来品のような長時間を要することはない。なお、乾燥所要時間が短くなる理由は、無機充填剤と、水溶性高分子及び液状可塑剤との界面が、水分逸散の通路として機能するものと推察される。
【００３６】
無機充填剤は、水溶性高分子１００重量部に対して１０〜２００重量部の範囲内で使用することが好ましく、２５〜１００重量部の範囲内で使用することが更に好ましい。充填剤の使用量が１０〜２００重量部の範囲内であれば、形成された皮膚貼付層の柔軟性が乏しくなって貼付部位に良好にフィットし難くなるようなことはなく、また、乾燥所要時間が長くなることもなく、かつ、皮膚貼付層を貼り付けて乾燥した後の機械的強度の改善効果が得られる。
【００３７】
本発明においては、シリカ、酸化チタン、チタンブラック、薬用炭、黒酸化鉄、アルミナ、水酸化アルミニウム、水酸化マグネシウム、炭酸カルシウムのような無機充填剤の中から２種類以上を選択し、この一部を顔料として配合することができる。顔料として配合される無機充填剤の配合量は、水溶性高分子１００重量部に対して１〜２０重量部の範囲内で使用することが好ましく、３〜１０重量部の範囲内で使用することが更に好ましい。顔料としての無機充填剤の使用量が１〜２０重量部の範囲内であれば、良好な白色若しくは黒色を示す皮膚貼付層を形成することができる。
【００３８】
本発明の化粧用シートを構成する各層、例えば皮膚貼付層には保湿成分を配合することができる。本発明に用いられる保湿成分としては、水溶性高分子に対して相溶性を有し、溶解して可塑化効果を示す材料が使用される。例えば、エチレングリコール、ジエチレングリコール、トリエチレングリコール、ヘキサメチレングリコール、その他のポリエチレングリコール類、プロピレングリコール、ジプロピレングリコール、その他のポリプロピレングリコール類、グリセリン、ジグリセリン、その他のポリグリセリン類、１，３−ブチレングリコール、１，４−ブチレングリコール等のブチレングリコール類、ソルビトール、マンニトール等の糖アルコール類、ラノリン、レシチン、オリーブ油等のグリセライド類、などが例示される。これらは１種類のみを使用してもよいし、あるいは、２種類以上を併用してもよい。
【００３９】
保湿成分の使用量が過剰であると、形成された皮膚貼付層の湿潤して乾燥させた後の機械的強度が乏しくなり易く、過少であると柔軟性が乏しくなり易いので、貼付部位にフィットしにくくなる傾向にある。したがって、保湿成分は、水溶性高分子１００重量部に対して、１〜７５重量部の範囲で使用することが好ましく、５〜５０重量部の範囲で使用することが更に好ましい。
【００４０】
本発明の化粧用シートを構成する各層には、必要に応じて、化粧料、香料、防腐剤、着色剤、アルコール、薬剤、紫外線吸収剤、あるいは、その他の化粧用シートに通常使用される薬剤や添加剤を本発明の効果を阻害しない範囲内で含んでもよい。
【００４１】
本発明の化粧用シートは、例えば、皮膚貼付層用の組成物および粘着層用の組成物を用いて形成される。本発明においては、皮膚貼付層用の組成物および／または粘着層用の組成物は、それぞれ、エチルアルコール、メチルアルコール等の親水性媒体や水（精製水等）等と共に塗布液として用いることができる。ただし、製品としての化粧用シートとしては、全体で１０〜３０重量％の水を含むことが好ましく、皮膚貼付層または粘着層は、一方の層に塗工にて積層する場合、被塗工層は実質的に水を含んでいないことが好ましい。化粧用シート全体の含水率が上記範囲内であれば、皮膚面に貼付する際の柔軟性や密着性に優れるという効果を発揮するのである。
【００４２】
本発明において、皮膚貼付層は塗布量が３ｇ／ｍ２以上、１３０ｇ／ｍ２以下であることが好ましく、１０ｇ／ｍ２以上、５０ｇ／ｍ２以下であることが更に好ましく、１５ｇ／ｍ２以上、３５ｇ／ｍ２以下であることが特に好ましい。
【００４３】
本発明において、粘着層は塗布量が１０ｇ／ｍ２以上、１４０ｇ／ｍ２以下であることが好ましく、６０ｇ／ｍ２以上、１００ｇ／ｍ２以下であることが更に好ましく、７５ｇ／ｍ２以上、９５ｇ／ｍ２以下であることが特に好ましい。
【００４４】
本発明の化粧用シートは、皮膚貼付層の表面にポリオキシエチレンソルビタン脂肪酸エステルがブリードアウトしていることが好ましく、例えば皮膚貼付層の表面にポリオキシエチレンソルビタン脂肪酸エステルがほぼ層状（部分的な層も含む）に存在していることが好ましい。例えば、皮膚貼付層を形成する塗布液を構成する、水溶性高分子の種類や配合量、ポリオキシエチレンソルビタン脂肪酸エステルの配合量等、無機充填剤の種類や配合量を適宜調整することによって、皮膚貼付層の表面にポリオキシエチレンソルビタン脂肪酸エステルをブリードアウトさせることができる。
【００４５】
本発明の化粧用シートは、皮膚貼付層用の塗布液粘度が、４０Ｐａ・ｓ以上、２５０Ｐａ・ｓ以下であることが好ましく、６０Ｐａ・ｓ以上、２００Ｐａ・ｓ以下であることが更に好ましく、８０Ｐａ・ｓ以上、１２０Ｐａ・ｓ以下であることが特に好ましい。皮膚貼付層の塗布液粘度が４０Ｐａ・ｓ以上、２５０Ｐａ・ｓ以下であれば、皮膚貼付層を形成させる場合、均一な厚みで所望の塗布量を確保することができる。
【００４６】
本発明の化粧用シートは、基材の片面に粘着層と皮膚貼付層とをこの順に有する。ここで、基材としては、皮膚貼付層の乾燥速度の観点から透湿性のある透湿性基材を用いることが好ましい。その構造としては、織布、不織布、編布、紙等の繊維の集合体類、および、多孔性フィルム、透気性フィルム等のフィルム類などが例示される。これらのうち、貼付部位の曲面へのなじみやすさや、乾燥速度の点から、繊維の集合体類を用いることが特に好ましい。また、材料に関しては、ナイロン、ポリエステル、ポリエチレン、ポリプロピレン、ポリウレタン、セルロース等の、合成あるいは天然の有機高分子類が例示される。
【００４７】
本発明において、基材の厚みは、１０μｍ〜２００μｍであることが好ましい。
【００４８】
本発明の化粧用シートは、皮膚貼付層の上にセパレータを有することができる。但し、このセパレータとしては表面に剥離処理が施されていないシートを用いることが好ましい。すなわち、本発明に用いられるセパレータは、例えばシリコーン等のポリマー等で表面処理が施されていないシートであることが好ましい。このようなシートとしては、表面が剥離処理されていない、プラスチックフィルム、紙等が挙げられる。
【００４９】
また、かかるプラスチックシートを形成する材料としては、例えば、ポリエチレン、ポリプロピレン、ポリエステル等が挙げられるが、ポリエチレンが好ましく用いられる。本発明においては、２種類以上材料を併用してプラスチックシートを形成してもよいし、また、プラスチックシートは２層以上の積層体でもよいし、あるいは、紙とプラスチックシートとの積層体でもよい。
【００５０】
本発明の化粧用シートは、例えば図１に示すような層構成を有する。すなわち、基材１の片面に粘着層２が設けられており、この粘着層２の表面に皮膚貼付層３が設けられている。また、皮膚貼付層３の表面には、セパレータ４が配置されている。このセパレータ４は、使用時には剥離されて使用されるものである。したがって、本発明においては、セパレータを有する構成でも、セパレータを有さない構成でも本発明の化粧用シートと称すことにする。このセパレータ４は、剥離処理されていないことが好ましい。
【００５１】
皮膚貼付層にポリオキシエチレンソルビタン脂肪酸エステルを含有させると、皮膚貼付層の表面にポリオキシエチレンソルビタン脂肪酸エステルがブリードアウトすることがある。このように皮膚貼付層の表面にポリオキシエチレンソルビタン脂肪酸エステルの層が形成された化粧用シートでは、通常の剥離処理されたセパレータで皮膚貼付層の表面を覆っても、製造中の移動過程においてセパレータの軽剥離が生じることがあり、任意の形状に切断された化粧用シートを作製するための切断工程でセパレータの浮きや剥がれによる製品不良が発生することがあった。この問題を避けるために、剥離処理されていないセパレータを用いることが好ましい。
【００５２】
本発明の化粧用シートは、以下に示す製造方法によって形成することができる。ただし、これらに限定されるものではない。
第１の製造方法としては、まず、セパレータの一方の面に、ポリオキシエチレンソルビタン脂肪酸エステルを必須成分として含有し、必要に応じて、更に水溶性高分子、無機充填剤、水（精製水等）等を含有する溶液を用いて皮膚貼付層を形成する。また、別途、剥離処理された仮担持体の剥離処理面に、水溶性高分子および無機充填剤を必須成分として含有し、必要に応じて、更に水（精製水等）等を含有する溶液を用いて粘着層を形成し、この形成された粘着層の表面に基材を貼付する。仮担持体を除去してから、粘着層と皮膚貼付層とを重ね合わせて積層することにより本発明の化粧用シートを製造することができる。
【００５３】
あるいは、以下に示す第２の製造方法によって化粧用シートを製造してもよい。すなわち、まず、セパレータの一方の面に、ポリオキシエチレンソルビタン脂肪酸エステルを必須成分として含有し、必要に応じて、更に水溶性高分子、無機充填剤、水等を含有する溶液を用いて皮膚貼付層を形成する。次いで、形成された皮膚貼付層の表面に、水溶性高分子および無機充填剤を必須成分として含有し、必要に応じて、更に水（精製水等）等を含有する溶液を用いて粘着層を形成し、この形成された粘着層の表面に基材を貼付することにより、本発明の化粧用シートを製造することができる。
【００５４】
第１の製造方法および第２の製造方法によって形成された化粧用シートは、基材／粘着層／皮膚貼付層／セパレータの構成を有し、任意の形状に裁断される。セパレータは、使用時に剥がされるまで、皮膚貼付層を衛生面から、あるいは貼着力の面から保護することができる。また、セパレータを有することによって、化粧用シートを枚葉状に積み重ねて保存することもできるという利点もある。
【００５５】
第１の製造方法および第２の製造方法において、皮膚貼付層または粘着層の一方の層は実質的に水を含有していないことが好ましい。
例えば、皮膚貼付層の含水率は、０〜１０％であり、粘着層の含水率は、１０〜３０％であることが好ましい。
【００５６】
本発明の化粧用シートは、化粧用シート中の水分の揮散を防止するために不透湿性基材等の包装材料で包装されていてもよい。例えば、不透湿性基材からなる袋等の内部に収納されて密封保存されていてもよい。
【００５７】
本発明に用いられる不透湿性基材としては、例えば、アルミニウム等の金属箔等が好ましく使用される。また、プラスチックフィルムと金属箔との積層体でもよく、例えば、アルミニウムとポリエステルフィルムとの積層体等が好ましく使用される。
【００５８】
本発明の化粧用シートは、非イオン界面活性剤であるポリオキシエチレンソルビタン脂肪酸エステルを皮膚貼付層に含有させているので、皮膚から剥離する際の痛みを緩和させることができ、かつ、角栓を十分に除去することができる。
【００５９】
また、本発明の化粧用シートは皮膚貼付層の表面にポリオキシエチレンソルビタン脂肪酸エステルがブリードアウトしているので、化粧用シートが皮膚に貼着されると、皮膚貼付層と皮膚との界面に親油性を示すポリオキシエチレンソルビタン脂肪酸エステルが貯留した状態になる。そのため、油性を示す皮膚面に短時間で濡れていくことができ、結果として角栓の除去性能を向上させることができる。また、無機充填剤を含んでいるので、機械的強度にも優れた化粧用シートを実現することができる。
【００６０】
本発明の化粧用シートは、泡混入が少なく、角栓の取れ性確認を容易に行うことができる。また、基材の強度が低下しないので、打ち抜き加工時に耳端カス上げ部分が切れてしまう等の加工不良が発生することがなく、使用時にセパレータを除去する際に、製品形状が変形してしまって操作性（取り扱い性）に問題が生じることもない。
【００６１】
本発明の化粧用シートは、ピールオフ型のパック等に代表されるような角栓除去シート、にきびシート等に有用であり、特に鼻部のように複雑に湾曲した肌にぴったりと貼付でき、鼻部の角栓除去シートとして有効に利用できる。
【実施例】
【００６２】
以下に実施例を示し、本発明をさらに具体的に説明するが、本発明はこれらに限定されるものではなく、本発明の技術的思想を逸脱しない範囲内で種々の応用が可能である。
【００６３】
（実施例１）
水溶性高分子として重量平均分子量が１２０万のポリビニルピロリドンを５７重量％、ポリオキシエチレンソルビタン脂肪酸エステルとしてソルビタンオレイン酸モノエステル（エチレンオキサイド２０モル付加物、ＨＬＢ  １５．０）を９重量％、無水珪酸２９重量％、及び、グリセリン５重量％を用い、これらを適量の精製水を用いて攪拌、混合して皮膚貼付層用の塗布液を作製した。
【００６４】
また、別途、水溶性高分子として重量平均分子量が１２０万のポリビニルピロリドンを６１重量％、無水珪酸３６重量％、及び、黒酸化チタン３重量％を用い、これらを適量の精製水を用いて攪拌、混合して粘着層用の塗布液を作製した。
【００６５】
皮膚貼付層用の塗布液（粘度１００Ｐａ・ｓ）を、剥離処理が施されていないポリエチレンフィルム（厚み５０μｍ）の片面に、塗布量が１５ｇ／ｍ２で均一な厚さとなるように塗布して皮膚貼付層を形成し、１００℃で３分間乾燥させた。
【００６６】
また、別途、粘着層用の塗布液（粘度１７５Ｐａ・ｓ）を、仮担持体として片面にシリコーン処理が施されたポリエチレンフィルム（厚み５０μｍ）のシリコーン処理面に９５ｇ／ｍ２で均一な厚さとなるように塗布して粘着層を形成し、その上にポリエステル繊維からなるスパンレース不織布（坪量：４０ｇ／ｍ２）を重ね、１００℃で１．５分間乾燥させて基材上に粘着層を形成した。
【００６７】
形成した皮膚貼付層と、形成した粘着層とを重ね合わせて貼り合わせて、４層構造の化粧用シートを作製した。得られた化粧用シートの含水率は、１５〜２０重量％であった。ただし含水率は、室温下で約２４時間保存した後の重量変化より算出した。なお、得られた化粧用シートは、シート中の水分の揮散を防止するために、アルミニウムとポリエステルフィルムが積層された保存袋に密閉保存された。
【００６８】
（実施例２）
水溶性高分子として重量平均分子量が１２０万のポリビニルピロリドンを５７重量％、ポリオキシエチレンソルビタン脂肪酸エステルとしてソルビタンオレイン酸モノエステル（エチレンオキサイド２０モル付加物、ＨＬＢ  １５．０）を９重量％、無水珪酸２９重量％、及び、グリセリン５重量％を用い、これらを適量の精製水を用いて攪拌、混合して皮膚貼付層用の塗布液を作製した。
【００６９】
また、別途、水溶性高分子として重量平均分子量が１２０万のポリビニルピロリドンを６１重量％、無水珪酸３６重量％、及び、黒酸化チタン３重量％を用い、これらを適量の精製水を用いて攪拌、混合して粘着層用の塗布液を作製した。
【００７０】
皮膚貼付層用の塗布液（粘度１００Ｐａ・ｓ）を、剥離処理が施されていないポリエチレンフィルム（厚み５０μｍ）の片面に、塗布量が１５ｇ／ｍ２で均一な厚さとなるように塗布して皮膚貼付層を形成し、１００℃で３分間乾燥させた。
【００７１】
次に、この皮膚貼付層の表面に、粘着層用の塗布液（粘度１７５Ｐａ・ｓ）を、塗布量が９５ｇ／ｍ２で均一な厚さとなるように塗布して粘着層を形成し、この粘着層の上に、ポリエステル繊維からなるスパンレース不織布（坪量：３５ｇ／ｍ２）を重ね、１００℃で１．５分間乾燥させて、４層構造の化粧用シートを作製した。得られた化粧用シートの含水率は、１５〜２０重量％であった。ただし含水率は、室温下で約２４時間保存した後の重量変化より算出した。なお、得られた化粧用シートは、シート中の水分の揮散を防止するために、アルミニウムとポリエステルフィルムが積層された保存袋に密閉保存された。
【００７２】
（比較例１）
水溶性高分子として重量平均分子量が１２０万のポリビニルピロリドンを５８重量％、ポリオキシエチレンソルビタン脂肪酸エステルとしてソルビタンオレイン酸モノエステル（エチレンオキサイド２０モル付加物、ＨＬＢ  １５．０）を６重量％、無水珪酸３４重量％、及び、酸化チタン２重量％を用い、これらを適量の精製水を用いて攪拌、混合して皮膚貼付層用の塗布液を作製した。
【００７３】
この皮膚貼付層用の塗布液（粘度１７５Ｐａ・ｓ）を、剥離処理が施されていないポリエチレンフィルム（厚み５０μｍ）の片面に、塗布量が１１０ｇ／ｍ２で均一な厚さとなるように塗布して皮膚貼付層を形成し、この皮膚貼付層の上に、ポリエステル繊維からなるスパンレース不織布（坪量：３５ｇ／ｍ２）を重ね、１００℃で１．５分間乾燥させて、３層構造の化粧用シートを作製した。得られた化粧用シートの含水率は、１５〜２０重量％であった。ただし含水率は、室温下で約２４時間保存した後の重量変化より算出した。なお、得られた化粧用シートは、シート中の水分の揮散を防止するために、アルミニウムとポリエステルフィルムが積層された保存袋に密閉保存された。
【００７４】
（比較例２）
水溶性高分子として重量平均分子量が１２０万のポリビニルピロリドンを５８重量％、グリセリンを６重量％、無水珪酸３４重量％、及び、酸化チタン２重量％を用い、これらを適量の精製水を用いて攪拌、混合して皮膚貼付層用の塗布液を作製した。
【００７５】
この皮膚貼付層用の塗布液（粘度１７５Ｐａ・ｓ）を、シリコーン処理が施されたポリエチレンフィルム（厚み５０μｍ）のシリコーン処理面に、塗布量が１１０ｇ／ｍ２で均一な厚さとなるように塗布して皮膚貼付層を形成し、この皮膚貼付層の上に、ポリエステル繊維からなるスパンレース不織布（坪量：３５ｇ／ｍ２）を重ね、１００℃で１．５分間乾燥させて、３層構造の化粧用シートを作製した。得られた化粧用シートの含水率は、１５〜２０重量％であった。ただし含水率は、室温下で約２４時間保存した後の重量変化より算出した。なお、得られた化粧用シートは、シート中の水分の揮散を防止するために、アルミニウムとポリエステルフィルムが積層された保存袋に密閉保存された。
【００７６】
実施例１〜２、および、比較例１〜２において得られた各化粧用シートについて、下記の測定および評価を行った。
【００７７】
（測定および評価）
（１）２層構成の確認
実施例１および２において、基材の代わりに剥離処理されたセパレータを使用した化粧用シートを試験用サンプルとして作製し、この化粧用シート（試験用サンプル）について測定を行った。
すなわち、水溶性高分子として重量平均分子量が１２０万のポリビニルピロリドンを５７重量％、ポリオキシエチレンソルビタン脂肪酸エステルとしてソルビタンオレイン酸モノエステル（エチレンオキサイド２０モル付加物、ＨＬＢ  １５．０）を９重量％、無水珪酸２９重量％、及び、グリセリン５重量％を用い、これらを適量の精製水を用いて攪拌、混合して皮膚貼付層用の塗布液を作製した。
【００７８】
また、別途、水溶性高分子として重量平均分子量が１２０万のポリビニルピロリドンを６１重量％、無水珪酸３６重量％、及び、黒酸化チタン３重量％を用い、これらを適量の精製水を用いて攪拌、混合して粘着層用の塗布液を作製した。
【００７９】
皮膚貼付層用の塗布液（粘度１００Ｐａ・ｓ）を、剥離処理が施されていないポリエチレンフィルム（厚み５０μｍ）の片面に、塗布量が１５ｇ／ｍ２で均一な厚さとなるように塗布して皮膚貼付層を形成し、１００℃で１分間乾燥させた。
【００８０】
また、別途、粘着層用の塗布液（粘度１７５Ｐａ・ｓ）を、片面にシリコーン処理が施されたポリエチレンフィルム（厚み５０μｍ）のシリコーン処理面に９５ｇ／ｍ２で均一な厚さとなるように塗布して粘着層を形成し、１００℃で１．５分間乾燥させて粘着層を形成した。
【００８１】
形成した皮膚貼付層と、形成した粘着層とを重ね合わせて貼り合わせ、４層構造の化粧用シート（試験用サンプル）を作製した。
【００８２】
得られた化粧用シートから大きさが１．０ｃｍ×６．０ｃｍの試験片を切り出した。この試験片の両面を、それぞれ、（株）島津製作所製のフーリエ変換赤外分光光度計の専用セルに貼付し、１分間放置した後、剥離した。この専用セルをフーリエ変換赤外分光光度計により測定し、ソルビタンオレイン酸物エステルのピークが存在するか否かの確認試験を行った。但し、確認試験は、試験片作製日、作製日の翌日、作製日から１週間目、作製日から１月目に測定を行った。
【００８３】
その結果、ポリオキシエチレンソルビタン脂肪酸エステルを含有する皮膚貼付層の表面からは、ソルビタンオレイン酸モノエステルのピークを確認することができたが、ポリオキシエチレンソルビタン脂肪酸エステルを含有していない粘着層の表面からは、ソルビタンオレイン酸モノエステルのピークを確認することができなかった。このことから、実施例１および２は、それぞれ、皮膚貼付層と粘着層とは２層に分かれていることが分かった。すなわち、皮膚貼付層と粘着層とは２層構造になっており、皮膚貼付層内に含有されているポリオキシエチレンソルビタン脂肪酸エステルによって基材の強度を低下させることはない。
【００８４】
（２）特定成分の偏在の有無の確認試験
化粧用シートから試験用サンプル片（１．０ｃｍ×６．０ｃｍ）を切り出した。試験用サンプル片からセパレータを除去して皮膚貼付層の面を、（株）島津製作所製のフーリエ変換赤外分光光度計の専用セルに貼付し、１分間放置した後、剥離した。この専用セルをフーリエ変換赤外分光光度計により測定し、ソルビタンオレイン酸モノエステルのピークが存在するか否かを確認した。
【００８５】
その結果、実施例１、実施例２、および、比較例１の化粧用シートでは、ソルビタンオレイン酸のピークを確認することができたが、比較例２の化粧用シートではソルビタンオレイン酸のピークを確認することはできなかった。すなわち、実施例１および実施例２の化粧用シートは、比較例１と同様に、ポリオキシエチレンソルビタン脂肪酸エステルが皮膚貼付層の表面にブリードアウトしていることが確認され、また、そのブリードアウトの量は比較例１と同程度であることが確認された。
【００８６】
（３）シートの外観
化粧用シートから試験用サンプル片（１．０ｃｍ×６．０ｃｍ）を切り出した。試験用サンプル片からセパレータを除去して皮膚貼付層面の３点（左、中、右）を、マイクロスコープを用いて倍率５０の条件で表面画像を撮影し、画像２値化処理を行った。画像の黒色部位は正常部分であり、白色部位は泡が混入している部分である。各画像について、黒色部位の画像に占める面積（黒色部位面積率）を測定し、右、中、左の３点の黒色部位面積率の平均値で評価した。黒色部位面積率が高いほど、泡の混入が少ない化粧用シートである。
【００８７】
実施例１の皮膚貼付層の中の点の表面画像を撮影して、画像２値化処理した画像を図２に示す。なお、実施例２の皮膚貼付層の中の点の表面画像も同様の画像が得られた。また、比較例１および比較例２の皮膚貼付層のそれぞれの中の点の表面画像を撮影して、画像２値下処理した画像も図２に示す。なお、実施例２の皮膚貼付層についても中の点の表面画像を撮影して、画像２値化処理した画像を得たところ、実施例１の図面と類似の画像が得られた。
さらにまた、図３に、実施例１、２、比較例１、２の各黒色部位面積率の数値をグラフにして示す。
【００８８】
図２および図３から、実施例１の黒色部位面積率は９９．４％、実施例２は９９．４％であり、比較例１の黒色部位面積率９４．８％より高く、泡の混入が少ないことが分かった。また、比較例２はポリオキシエチレンソルビタン脂肪酸エステルを含有していない化粧用シートであり、泡の混入の問題が発生していないものであって、黒色部位面積率は９９．８％である。実施例１は、この比較例２とほぼ同程度の黒色部位面積率を有しており、化粧用シートにポリオキシエチレンソルビタン脂肪酸エステルを含有させても泡の混入を抑えることができたことが確認された。したがって、実施例１および実施例２の化粧用シートは泡の混入が少なく、除去された角栓の視覚確認が容易に行えるものである。
【００８９】
（４）シート強度の測定
化粧用シートから試験用サンプル片（３ｃｍ×８ｃｍ）を１０枚切り出した。引張試験機を用いて、試験用サンプル片の両端部を、引張角度１８０°、引張速度１，０００ｍｍ／ｍｉｎの条件下で引っ張ってシートの引張破断強度を測定した。なお、シート強度は試験用サンプル片の１０枚の平均値で表した。この結果を図４のグラフに示す。
【００９０】
図４から、実施例１の引張破断強度は８．２Ｎ／３ｍｍであり、実施例２の引張破断強度は８．２Ｎ／３ｍｍであり、比較例１の引張破断強度は４．４Ｎ／３ｍｍであり、実施例１および実施例２の化粧用シートの引張破断強度はそれぞれ比較例１の引張破断強度の約２倍であることが分かった。実施例１および実施例２の化粧用シートは、ポリオキシエチレンソルビタン脂肪酸エステルを含有していない比較例２の引張破断強度に匹敵するものであるので、シート変形が生じにくく、取り扱い性の問題が発生しないものである。
【００９１】
（５）角栓除去性の評価
実施例１または実施例２と、比較例１および比較例２で作製された化粧用シートについて、下記に示すように角栓除去割合を求めた。
すなわち、実施例１、実施例２、比較例１、比較例２の各化粧用シートを適当な大きさ（２．５ｃｍ×３．０ｃｍ）に裁断した。この化粧用シート試験片を、健常な成人ボランティア５０名の鼻部の片方に水を適量塗布した後、貼付した。このように貼付した状態で約１０分間放置し、化粧用シートが乾燥した後、剥離した。各ボランティアごとに剥離した化粧用シートの皮膚貼付層に付着した角栓の数を数えた。
【００９２】
ただし、試験は、実施例１、比較例１および比較例２の組み合わせと、実施例２、比較例１、比較例２の組み合わせとの２回についてそれぞれ５０人のボランティアを用いて行った。すなわち、５０人のボランティアを２つのグループに分け、１つ目のグループには小鼻の片方の半分に実施例１の化粧用シート、他方の半分に比較例１の化粧用シートを貼付し、２つ目のグループには小鼻の片方の半分に比較例２の化粧用シート、他方の半分に実施例１の化粧用シートを貼付して第１の組み合わせについて試験を行った。次に、実施例１を実施例２に置き換えて、実施例２、比較例１、比較例２の組み合わせについても同様の試験を行った。
【００９３】
除去された角栓数を下記式に代入して角栓除去性の評価を行った。
実施例１の角栓数／比較例１又は比較例２の角栓数≧1.2の場合、実施例１が優れている
実施例１の角栓数／比較例１又は比較例２の角栓数≦0.8の場合、比較例１又は比較例２が優れている
０．８＜実施例１の角栓数／比較例１又は比較例２の角栓数＜１．２の場合、同等
あるいは、
実施例２の角栓数／比較例１又は比較例２の角栓数≧1.2の場合、実施例２が優れている
実施例２の角栓数／比較例１又は比較例２の角栓数≦0.8の場合、比較例１又は比較例２が優れている
０．８＜実施例２の角栓数／比較例１又は比較例２の角栓数＜１．２の場合、同等
【００９４】
上記式に基づいて得られた結果を図５〜図８に示した。すなわち、実施例１と比較例２に関しては図５に、実施例１と比較例１に関しては図６に、実施例２と比較例２に関しては図７に、実施例２と比較例１に関しては図８に示す。図５より、実施例１の化粧用シートが優れていると判断されたものは５９％であり、比較例２の化粧用シートが優れていると判断されたものは５％であり、両者が同等であると判断されたものは３６％であった。従って、実施例１の化粧用シートは、ポリオキシエチレンソルビタン脂肪酸エステルを含有していない比較例２よりも角栓の取れ性に優れていることが分かった。また、図６からも同様の結果が得られ、実施例１の化粧用シートは、泡の混入が認められる比較例１よりも角栓の取れ性に優れていることが分かった。
【００９５】
また、図７および図８についても同様の結果が得られており、実施例２の化粧用シートは、ポリオキシエチレンソルビタン脂肪酸エステルを含有していない比較例２よりも角栓の取れ性に優れており、かつ、泡の混入が認められる比較例１よりも角栓の取れ性に優れていることが分かった。
【００９６】
すなわち、本発明によれば、ポリオキシエチレンソルビタン脂肪酸エステルが皮膚貼付層の表面に存在していて角栓の除去性の向上が実現できる化粧用シートを得ることができる。しかも、本発明の化粧用シートは、ポリオキシエチレンソルビタン脂肪酸エステルを含有させても、泡の混入が少なく、角栓除去能力を低下させることはない。また、泡の混入が少ないので、本発明の化粧用シートを用いて角栓除去を行った場合には除去された角栓を視覚的に容易に確認することができる。また、本発明によれば、ポリオキシエチレンソルビタン脂肪酸エステルを含有させても、基材の強度低下を生じさせることがなく、打ち抜き加工時に耳端カス上げ部分がきれてしまう等の加工不良が発生したり、化粧用シートからセパレータを剥離する際にシート形状を歪める等の問題のある変形が生じたりすることがなく、良好な操作性（取り扱い性）を示すことができる。また、皮膚貼付層には、非イオン界面活性剤であるポリオキシエチレンソルビタン脂肪酸エステルを含有させているので、皮膚から剥離する際の痛みを緩和させることができるものである。また、剥離処理されていないセパレータを使用すれば、軽剥離の生じない化粧用シートを提供することができる。      
【産業上の利用可能性】
【００９７】
本発明の化粧用シートは、角栓除去シート、にきびシート等に有用であり、特に鼻部等の角栓除去シートとして有効に利用できる。
【図面の簡単な説明】
【００９８】
【図１】図１は、実施例１、比較例１、及び、比較例２の化粧用シートのセパレータ剥離力の測定結果を示すグラフである。
【図２】図２は、皮膚貼付層の表面画像を示す写真である。
【図３】図３は、実施例１、実施例２、比較例１および比較例２の黒色部位面積率を示すグラフである。
【図４】図４は、実施例１、実施例２、比較例１および比較例２の引張破断強度を示すグラフである。
【図５】実施例１および比較例２に関する角栓取れ性の評価結果を示す図である。
【図６】実施例１および比較例１に関する角栓取れ性の評価結果を示す図である。
【図７】実施例２および比較例２に関する角栓取れ性の評価結果を示す図である。
【図８】実施例２および比較例１に関する角栓取れ性の評価結果を示す図である。
【符号の説明】
【００９９】
１  基材
２  粘着層
３  皮膚貼付層
４  セパレータ
【図１】
2008201733.tif 000003
【図３】
2008201733.tif 000004
【図２】
2008201733.tif 000005
【図４】
2008201733.tif 000006
【図５】
2008201733.tif 000007
【図６】
2008201733.tif 000008
【図７】
2008201733.tif 000009
【図８】
2008201733.tif 000010